(57)【要約】【課題】光取り出し効率の高い有機電界発光素子及び照明装置を提供することである。 【解決手段】本実施形態に係る有機電界発光素子は、支持基板と、前記支持基板と対向する第１電極と、前記支持基板と前記第１電極との間に設けられ、高分子導電材料で形成された第２電極と、前記第１電極と前記第２電極との間に設けられた中間層と、を備え、前記中間層の厚み寸法が１４０ナノメートル以下である。【選択図】図１
2014086497.tif 000002
【特許請求の範囲】
【請求項１】
支持基板と、
前記支持基板と対向する第１電極と、
前記支持基板と前記第１電極との間に設けられ、高分子導電材料で形成された第２電極と、
前記第１電極と前記第２電極との間に設けられた中間層と、
を備え、
前記中間層の厚み寸法が１４０ナノメートル以下である、有機電界発光素子。
【請求項２】
前記第２電極の屈折率は前記基板の屈折率の０．９倍以上１．１倍以下である、請求項１に記載の有機電界発光素子。
【請求項３】
前記第２電極は、ポリ（３，４−エチレンジオキシチオフェン）・ポリスチレンスルフォネートで形成された請求項１または２に記載の有機電界発光素子。
【請求項４】
前記第１電極の前記中間層と対向する側と反対側に設けられた反射層と、
前記第１電極と前記反射層との間に設けられた光透過性の光学バッファ層と、
をさらに備え、
前記第１電極は光透過性である、請求項１乃至請求項３のいずれか１項に記載の有機電界発光素子。
【請求項５】
請求項１乃至４のいずれか１項に記載の有機電界発光素子と、
前記有機電界発光素子に電流を印加する駆動部と、
前記駆動部を制御する制御部と、
を有する発光装置。
【発明の詳細な説明】
【技術分野】
【０００１】
本発明の実施形態は、有機電界発光素子及び照明装置に関する。
【背景技術】
【０００２】
近年、有機電界発光素子は、表示装置、光源、照明などへの実用化が検討されている。有機電界発光素子は、陰極と、陽極と、陰極及び陽極の間に設けられた有機層を有する。陰極と陽極に電流が流れると有機層で励起子が生成され、この励起子が放射失活する際に発光が生じる。
【先行技術文献】
【特許文献】
【０００３】
【特許文献１】特開２００８−２４３５５７号公報
【発明の概要】
【発明が解決しようとする課題】
【０００４】
本発明が解決しようとする課題は、光取り出し効率の高い有機電界発光素子及び照明装置を提供することである。 
【課題を解決するための手段】
【０００５】
上記目的を達成するために、本実施形態に係る有機電界発光素子は、支持基板と、前記支持基板と対向する第１電極と、前記支持基板と前記第１電極との間に設けられ、高分子導電材料で形成された第２電極と、前記第１電極と前記第２電極との間に設けられた中間層と、を備え、前記中間層の厚み寸法が１４０ナノメートル以下である。
【図面の簡単な説明】
【０００６】
【図１】第１の実施形態に係る有機電界発光素子を示す断面図。
【図２】第１の実施形態の第１の変形例に係る有機電界発光素子を示す断面図。
【図３】第１の実施形態の第２の変形例に係る有機電界発光素子を示す断面図。
【図４】シミュレーションに用いた有機電界発光素子を示す断面図。
【図５】シミュレーションの結果を表すグラフ図。
【図６】第２の実施形態に係る有機電界発光素子を示す断面図。
【図７】シミュレーションの結果を表すグラフ図。
【図８】第３の実施形態に係る照明装置を示す模式図。
【発明を実施するための形態】
【０００７】
以下、本発明の実施の形態について図面を参照して詳細に説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【０００８】
（第１の実施形態）
図１は、第１の実施形態に係る有機電界発光素子を示す断面図である。図１に示すように有機電界発光素子１００は、支持基板６０と、基板と対向する第１電極１０と、基板６０と第１電極１０との間に設けられ、ポリ（３，４−エチレンジオキシチオフェン）・ポリスチレンスルフォネート（ＰＥＤＯＴ・ＰＳＳ）で形成された第２電極２０と、第１電極１０と第２電極２０との間に設けられた中間層３０と、を備える。中間層３０の厚み寸法（積層方向に沿う長さ）Ｄは１４０ナノメートル（ｎｍ）以下である。すなわち、第１電極１０の基板６０と対向する表面１０ａと、第２電極２０の第１電極１０の対向する表面２０ａと、の距離Ｄは１４０ナノメートル以下である。
【０００９】
中間層３０に電流が流れると、中間層３０から可視光の波長の成分を含む光が放出される。
【００１０】
第１電極１０の表面１０ａは中間層３０と対向する。第１電極１０は、例えば陰極として機能する。第１電極１０は導電材料から形成される。第１電極１０は、例えば中間層３０から放出される光に対して光反射性を有する。第１電極１０は、例えば金属材料からなり、例えばＡｌやＡｇやこれらのうちの少なくとも一方を含む合金等からなる。第１電極１０の厚み寸法（積層方向に沿う長さ）は、例えば、１ナノメートル（ｎｍ）以上１０００ナノメートル（ｎｍ）以下とすることができる。
【００１１】
第２電極２０は基板６０と中間層３０との間に設けられている。第２電極２０は、例えば陽極として機能する。第２電極２０は導電性高分子材料から形成される。第２電極２０は、中間層３０から放出される光に対して透過性を有する。第１電極１０は、例えば、ＰＥＤＯＴ・ＰＳＳなどのポリチオフェン類からなる。第２電極２０の屈折率は、基板６０の屈折率の０．９倍以上１．１倍以下とすることができる。
【００１２】
ＰＥＤＯＴ・ＰＳＳを用いる場合、ＰＥＤＯＴとＰＳＳとの比率は、特に限定されないが、ＰＥＤＯＴの比率が高い方が導電性は高くなる。例えば、ＰＥＤＯＴとＰＳＳとの重量比が１：２０のものは、体積抵抗値が１０００００Ω・ｃｍであるのに対し、ＰＥＤＯＴとＰＳＳとの重量比が１：６であるものは１０００Ω・ｃｍとなる。さらに、ＰＥＤＯＴとＰＳＳとの重量比が１：２．５であるものは体積抵抗値が例えば０．１Ω・ｃｍとなる。このため、ＰＥＤＯＴ・ＰＳＳを第２電極２０として用いる場合には、ＰＥＤＯＴとＰＳＳとの重量比は１：１〜１：１０であることが好ましく、１：１〜１：６であることがより好ましく、１：１〜１：２．５であることがさらに好ましい。 
また、ＰＥＤＯＴ・ＰＳＳを用いる場合には、これが主材料であればよく、添加材などの他の材料が含まれていても良い。
【００１３】
第２電極２０の厚み寸法（積層方向に沿う長さ）は、例えば、１０ナノメートル（ｎｍ）以上５００ナノメートル（ｎｍ）以下とすることができる。
【００１４】
基板６０の表面６０ａは、第２電極２０と対向する。基板６０は、中間層３０から放出される光に対して透過性を有する。基板６０は、例えば、ガラス基板やプラスチック基板である。基板６０の厚み寸法（積層方向に沿う長さ）は、例えば、１００マイクロメートル（μｍ）以上１０ミリメートル（ｍｍ）以下とすることができる。
【００１５】
中間層３０は、中間層３０から可視光の波長の成分を含む光が放出する発光層を有する。
【００１６】
発光層の発光材料として例えば、Ａｌｑ３（トリス(８−ヒドロキシキノリノラト)アルミニウム）、Ｆ８ＢＴ（ポリ(９，９-ジオクチルフルオレン-ｃｏ-ベンゾチアジアゾール）、ＰＰＶ（ポリパラフェニレンビニレン）などの材料を用いることができる。
【００１７】
あるいは、発光層には、例えば、ホスト材料と、ホスト材料に添加されるドーパントと、の混合材料を用いることができる。ホスト材料としては、例えばＣＢＰ（４，４‘−Ｎ，Ｎ’−ビスジカルバゾリルール−ビフェニル）、ＢＣＰ（２，９−ジメチル−４，７ジフェニル−１，１０−フェナントロリン）、ＴＰＤ（２，９−ジメチル−４，７ジフェニル−１，１０−フェナントロリン）、ＰＶＫ（ポリビニルカルバゾール）及びＰＰＴ（ポリ（３−フェニルチオフェン））などを用いることができる。ドーパント材料としては、例えば、Ｆｌｒｐｉｃ（イリジウム(ＩＩＩ)ビス(４,６−ジ−フルオロフェニル)-ピ. リジネート−Ｎ，Ｃ２’−ピコリネート）、Ｉｒ（ｐｐｙ）３（トリス (２−フェニルピリジン)イリジウム）及びＦｌｒ６（ビス（２，４−ジフルオロフェニルピリジナト）−テトラキス（１−ピラゾリル）ボラート−イリジウム（ＩＩＩ））などを用いることができる。
【００１８】
また、中間層３０は、発光を１つ有していても良いし、積層された複数の発光層を有していても良い。
【００１９】
有機電界発光素子１００は、ボトムエミッション型の有機電界発光素子である。中間層３０から放出された光は、主に第２電極２０の側（基板６０の側）から取り出される。
【００２０】
上述のように有機電界発光素子１００を形成することにより、有機電界発光素子１００の光取り出し効率を高めることができる。
【００２１】
図１では、中間層３０内の発光源ＬＳで発生した光の行方を例示している。有機電界発光素子１００において、中間層３０内の発光源ＬＳで発生した光の行方は、大きく分けて４つに分類される。すなわち、発光源ＬＳで発生した光は、外部モード成分Ｌ１と、基板モード成分Ｌ２と、薄膜モード成分Ｌ３と、金属からなる第１電極１０における損失成分Ｌ４と、を含む。以下においては、「金属からなる第１電極１０における損失成分Ｌ４」を、単に「損失成分Ｌ４」と言う。
【００２２】
外部モード成分Ｌ１は、有機電界発光素子１００の外部に取り出すことのできる成分である。基板モード成分Ｌ２は、基板６０には到達するが、基板６０と外気との界面で全反射する成分である。薄膜モード成分Ｌ３は、第２電極２０には到達するが、第２電極２０と基板６０との界面で全反射する成分である。基板モード成分Ｌ２は、基板６０の表面６０ａ以外の面、例えば、表面６０ａと交差する面から外部に取り出すことができる。また、同様に、薄膜モード成分Ｌ３も第２電極２０から外部に取り出すことができる。すなわち、外部モード成分Ｌ１と、基板モード成分Ｌ２と、薄膜モード成分Ｌ３とは、外部に取り出すことが可能な成分である。これに対して、損失成分Ｌ４は、第１電極１０によって損失する成分である。
【００２３】
後述するように、有機電界発光素子１００は、中間層３０から放出される光のうち薄膜モード成分Ｌ３と損失成分Ｌ４を減らし、外部モード成分Ｌ１と基板モード成分Ｌ２を増やすことにより光取り出し効率を高めることができる。
【００２４】
図２は、第１の実施形態の第１の変形例に係る有機電界発光素子を示す断面図である。
【００２５】
図２に示すように、有機電界発光素子１０１は、中間層３０として発光層３２の他に発光層３２と第１電極１０との間に設けられた第１機能層３１を有している。また、中間層３０は、発光層３２と第２電極２０との間に設けられた第２機能層３３も有している。
【００２６】
第１機能層３１は、例えば、電子注入層として機能する。電子注入層として機能する第１機能層３１は、例えば、ＬｉＦ、ＣｓＦなどを含むものとすることができる。あるいは、第１機能層３１は、例えば、電子輸送層として機能する。電子輸送層として機能する第１機能層３１は、例えば、Ａｌｑ３、ＢＡｌｑ、ＰＯＰｙ２、Ｂｐｈｅｎ及び３ＴＰＹＭＢなどを含むものとすることができる。第１機能層３１を電子注入層とする場合には、第１機能層３１の厚み寸法を０．１ナノメートル以上１０ナノメートル以下とすることができる。第１機能層３１を電子輸送層とする場合には、第１機能層３１の厚み寸法は、例えば、１ナノメートル（ｎｍ）以上５００ナノメートル（ｎｍ）以下とすることができる。
【００２７】
第２機能層３３は、例えば、正孔注入層として機能する。第２機能層３３が正孔注入層として機能する場合には、例えば、α−ＮＰＤ、ＣｕＰｃ及びＭｏＯ３などを含むものとすることができる。あるいは、第２機能層３３は、例えば、正孔輸送層として機能する。第２機能層が正孔輸送層と、して機能する場合には、例えば、α−ＮＰＤ、ＴＡＰＣ、ｍ−ＭＴＤＡＴＡ、ＴＰＤ及びＴＣＴＡなどを含むものとすることができる。第２機能層３３の厚み寸法（積層方向に沿う長さ）は、例えば、１ナノメートル（ｎｍ）以上１００ナノメートル（ｎｍ）以下とすることができる。
【００２８】
第１機能層３１と第２機能層３３の厚み寸法を以上のような範囲内の値としつつ、中間層３０の厚み寸法Ｄを１４０ナノメートル（ｎｍ）以下とする。
【００２９】
また、基板６０の第２電極２０が設けられる側と反対側の面には、複数のマイクロレンズ７０を設けることもできる。マイクロレンズと第２電極２０との間には基板６０を設けることができる。マイクロレンズ７０の形状には特に限定はないが、例えば、半球状などとすることができる。複数のマイクロレンズ７０を基板６０に設ける場合には、複数のマイクロレンズ７０をマトリクス状に並べたマイクロレンズシートを予め形成し、マイクロレンズシートを基板６０に貼り付けるようにすることができる。マイクロレンズ７０は、中間層３０の光を透過する光透過性の材料により形成することができ、例えば樹脂を用いることができる。マイクロレンズ７０は省略可能である。
【００３０】
なお、第１機能層３１および第２機能層３３は省略可能である。第１機能層３１と第２機能層３２のうち、どちらか一方を設けることとしても良い。
【００３１】
図３は、第１の実施形態の第２の変形例に係る有機電界発光素子を示す断面図である。
【００３２】
図３に示すように、有機電界発光素子１０２は、第１機能層３１として電子注入層３１１と電子輸送層３１２とを有している。電子注入層３１１は、第１機能層３１のうち第１電極１０側に設けられており、電子輸送層３１２は、第１機能層３１のうち発光層３２側に設けられている。
【００３３】
また、有機電界発光素子１０２は、第２機能層３３として正孔輸送層３３１と正孔注入層３３２とを有している。正孔輸送層３３１は、第２機能層３３のうち発光層３２側に設けられており、正孔注入層３３２は、第２機能層３３のうち第２電極２０側に設けられている。
【００３４】
また、有機電界発光素子１０２は、発光層３２として第１発光層３２１と第２発光層３２２とを有している。第１発光層３２１と第２発光層３２２とは、放出する光の波長の成分が異なり、例えば、第１発光層３２１は青色の波長の成分を有する光を放出し、第２発光層３２２は赤色および緑色の波長の成分を有する光を放出する。
【００３５】
なお、第１機能層３１を電子注入層と電子輸送層の積層体とし、第２機能層３３を正孔輸送層または正孔注入層のいずれか一方としても良い。また、第１機能層３１を電子注入層と電子輸送層のいずれか一方とし、第２機能層３３を正孔輸送層と正孔注入層の積層体としても良い。
【００３６】
今回、発明者らは、中間層の厚み寸法と光取り出し効率との関連性を見出したので、以下に図４および図５を用いて説明する。
【００３７】
図４は、シミュレーションに用いた有機電界発光素子１１０を示す断面図である。有機電界発光素子１１０は、屈折率が１．５の第３層４３と第１電極１０の間に、屈折率が１．８の第１層４１と、屈折率が１．７の第２層４２とを有する。第１層は発光層を含む層である。第２層は電子輸送層として設けられた層である。第３層は基板を含む層である。
【００３８】
第２層４２の厚み寸法を４５ナノメートルまたは７０ナノメートルとし、第１層４１の厚み寸法を変化させたときの、波長５５０ｎｍの外部モード成分Ｌ１と基板モード成分Ｌ２についてシミュレーションを行った。第１層４１は、厚み寸法を０ナノメートルから３００ナノメートルまで変化させた。第１電極１０は、屈折率０．８、複素屈折率５．７、厚み寸法が１５０ナノメートル（ｎｍ）のアルミニウムとした。なお上記の屈折率は５５０ｎｍの波長に対する値である。第１層４１は第２層４２と接する側に発光層を有していることとし、仮想的に第１層４１の第２層４２との境界付近に発光源ＬＳが位置することとし、発光源ＬＳの位置から光が放出されることとした。
【００３９】
図５は、シミュレーションの結果を表すグラフ図である。図５の横軸は第１層４１の厚み寸法を表し、単位はナノメートルである。図５の縦軸は、発光源ＬＳから放出された光のうちの、外部モード成分Ｌ１の割合と、外部モード成分Ｌ１と基板モード成分Ｌ２の和の割合を表している。第２層４２の厚み寸法が４５ナノメートルのときの外部モード成分Ｌ１の割合をＡ１、外部モード成分Ｌ１と基板モード成分Ｌ２の和の割合をＡ２で表す。また、第２層４２の厚み寸法が７０ナノメートルのときの外部モード成分Ｌ１の割合をＢ１、外部モード成分Ｌ１と基板モード成分Ｌ２の和の割合をＢ２で表す。
【００４０】
第２層４２の厚み寸法が４５ナノメートルのとき、第１層４１の厚み寸法が８０ナノメートル以下であると、外部モード成分Ｌ１の割合Ａ１も、外部モード成分Ｌ１と基板モード成分Ｌ２の和の割合Ａ２も高くなる。また、第２層４２の厚み寸法が７０ナノメートルのとき、第１層４１の厚み寸法が６０ナノメートル以下であると、外部モード成分Ｌ１の割合Ｂ１も、外部モード成分Ｌ１と基板モード成分Ｌ２の和の割合Ｂ２も高くなる。
【００４１】
すなわち、第１層４１と第２層４２の厚み寸法の和が１４０ナノメートル以下であると、発光源ＬＳから放出される光のうち外部モード成分Ｌ１と基板モード成分Ｌ２の割合が多くなる。言い換えると第２電極の屈折率が中間層の屈折率と同等であれば、第２電極と中間層の厚み寸法の和を１４０ナノメートル以下とする。あるいは、第２電極の屈折率が中間層の屈折率と同等でなければ、中間層の厚み寸法を１４０ナノメートル以下とする。本実施形態においては、第２電極の屈折率が中間層の屈折率と同等でないこととし、中間層の厚み寸法を１４０ナノメートル以下としている。第２電極の屈折率が中間層の屈折率が同等でない場合とは、例えば第２電極の屈折率が中間層の屈折率の０．９倍より小さい場合、あるいは、第２電極の屈折率が中間層の屈折率の１．１倍より大きい場合である。
【００４２】
上述したように、外部モード成分Ｌ１と基板モード成分Ｌ２は、有機電界発光素子の外部に取り出すことができる成分であるので、外部モード成分Ｌ１と基板モード成分Ｌ２の割合が多い有機電界発光素子は、光取り出し効率が高い。
【００４３】
特に、第２電極２０の屈折率は基板６０の屈折率の０．９倍以上１．１倍以下であるので、第２電極２０に到達した光を有機電界発光素子の外部に効率よく取り出すことができる。
【００４４】
一般的に、ボトムエミッション型の有機電界発光素子は、基板６０の上にインジウムスズ酸化物（ＩＴＯ）などの透明電極を設ける。ＩＴＯの屈折率は１．８程度であり、一般的な中間層の屈折率は１．８程度であるため、ＩＴＯを透明電極として用いる場合には、中間層と第２電極の厚み寸法の和を１４０ナノメートル以内にする必要がある。しかしながら、ＩＴＯを電極としての導電性を確保できる厚さに形成する必要があり、実際にはＩＴＯと中間層の厚み寸法の和が例えば２００ナノメートル程度になる。一方、本実施形態においては、中間層３０の厚み寸法を１４０ナノメートル以下とすることにより、外部モード成分Ｌ１と基板モード成分Ｌ２の割合を高めることができる。
【００４５】
また、一般的に、発光層への正孔が注入される効率を高めるために、陽極と発光層の間に正孔注入層を設ける場合がある。しかしながら、第２電極２０をＰＥＤＯＴ・ＰＳＳとする場合、ＰＥＤＯＴ・ＰＳＳは発光層３２に効率よく正孔を注入できる性質を有するので、第２電極２０と発光層３２の間に正孔注入層を設けなくても良い。正孔注入層を設けない場合には、中間層の厚み寸法をさらに薄くすることができる。
【００４６】
基板６０と第２電極２０の屈折率の差は、小さいことが好ましい。基板６０と第２電極２０の屈折率の差が小さいと、基板６０と第２電極２０との境界で反射する光の量が少なく、発光源ＬＳからの光を効率よく外部に放出することができる。例えばＰＥＤＯＴ・ＰＳＳは、屈折率が１．５程度であるため、基板６０としてガラス基板などの屈折率が１．５程度の材料を用いることが好ましい。
【００４７】
さらには、第２電極２０をＰＥＤＯＴ・ＰＳＳとする場合、第２電極２０を塗布法により形成することができる。第２電極２０を塗布法で形成する場合には、形成が容易であり、安価に有機電界発光素子を製造することができる。
【００４８】
（第２の実施形態）
図６は、第２の実施形態に係る有機電界発光素子を示す断面図である。図６に示すように、有機電界発光素子１０２は、支持基板６０と、基板と対向する第１電極１０と、基板６０と第１電極１０との間に設けられ、導電性高分子材料で形成された第２電極２０と、第１電極１０と第２電極２０との間に設けられた中間層３０と、を備える。中間層は、第１機能層３１と、発光層および第２機能層を含む層３４とを含む。中間層３０の厚み寸法は、１４０ナノメートル以下である。
【００４９】
本実施形態においては、第１電極１０は光透過性を有する。
【００５０】
第１電極１０の中間層３０と対向する面とは反対側の面には、反射層５１が設けられている。反射層５１と第１電極１０との間には、光学バッファ層５０が設けられている。
【００５１】
光学バッファ層５０の材料は、発光層３２から放出された光に対して透過性を有する。光学バッファ層５０は、シリコン酸化物（ＳｉＯ２）、フッ化リチウム（ＬｉＦ）、フッ化カルシウム（ＣａＦ２）、フッ化マグネシウム（ＭｇＦ２）などや、空気、窒素ガス、希ガスなどの気体からなるものとすることができる。光学バッファ層５０を気体からなるものとする場合には、第１機能層３１と第１電極１０との間隔を一定に保つように、光学バッファ層５０の周囲に封止層を形成しても良い。光学バッファ層５０の厚み寸法は、例えば、１０ナノメートル以上１００マイクロメートル以下とすることができる。
【００５２】
反射層５１は発光層３２から放出される光に対して反射性を有している。反射層５１の厚み寸法は、例えば、１０ナノメートル以上１マイクロメートル以下とすることができる。  反射層５１は、例えば、Ａｇ、Ｍｇ：Ａｇ（マグネシウム銀合金）、Ａｌなどの金属を含むものとすることができる。反射層５１は、例えば、誘電体多層膜とすることもできる。
【００５３】
このような有機電界発光素子１０２は、外部モード成分Ｌ１と基板モード成分Ｌ２が多く、光取り出し効率が高い。
【００５４】
本実施形態における有機電界発光素子１０２につい行ったシミュレーションについて、図７を用いて説明する。シミュレーションにおいては、有機電界発光素子１０２として以下のようなモデルを用いた。すなわち、第２電極２０は、厚み寸法が５０ノメートルで屈折率が１．５のＰＥＤＯＴ・ＰＳＳとした。基板６０は、屈折率が１．５のガラス基板とした。第１電極１０は、厚み寸法が５ナノメートルの銀とした。第１機能層３１は、厚み寸法が４５ナノメートルまたは７０ナノメートルで屈折率が１．７とした。光学バッファ層５０は、厚み寸法が１μメートルの空気層とした。反射層５１は厚み寸法が１５０ナノメートルで屈折率が０．１、複素屈折率が３．６４の銀とした。中間層３０の厚み寸法は、１４０ナノメートル以下である。
【００５５】
図７は、シミュレーションの結果を表すグラフ図である。図７の横軸は層３４の厚み寸法を表し、単位はナノメートルである。図７の縦軸は、発光源から放出された光のうちの外部モード成分Ｌ１と基板モード成分Ｌ２の和の割合を表す。第１機能層３１の厚み寸法が４５ナノメートルのときの外部モード成分Ｌ１の割合をＣ１、外部モード成分Ｌ１と基板モード成分Ｌ２の和の割合をＣ２で表す。また、第１機能層３１の厚み寸法が７０ナノメートルのときの外部モード成分Ｌ１の割合をＤ１、外部モード成分Ｌ１と基板モード成分Ｌ２の和の割合をＤ２で表す。
【００５６】
第１機能層３１の厚み寸法が４５ナノメートルのとき、層３４の厚み寸法が８０ナノメートル以下であると、外部モード成分Ｌ１の割合Ｃ１も、外部モード成分Ｌ１と基板モード成分Ｌ２の和の割合Ｃ２も高くなる。また、第１機能層３１の厚み寸法が７０ナノメートルのとき、層３４の厚み寸法が６０ナノメートル以下であると、外部モード成分Ｌ１の割合Ｄ１も、外部モード成分Ｌ１と基板モード成分Ｌ２の和の割合Ｄ２も高くなる。
【００５７】
図７に示すように、本実施形態によると、外部モード成分Ｌ１と基板モード成分Ｌ２を増やすことができる。
【００５８】
（第３の実施形態）
第１の実施形態及び第２の実施形態で説明した有機電界発光素子１００、１０１、１０２を用いた発光装置について以下に説明する。図１０は発光装置２００を示す模式図である。
【００５９】
図８に示すように、発光装置２００は、発光部２００ａ、駆動部２００ｂ、制御部２００ｃを有する。
【００６０】
発光部２００ａは、前述した有機電界発光素子１００、１０１、１０２を１つまたは複数有している。有機電界発光素子を複数配置する場合の配設形態には特に限定がない。有機電界発光素子を複数配置する場合には、例えば、規則的な配置とすることもできるし、規則的ではない任意の配置とすることもできる。また、有機電界発光素子の数も例示をしたものに限定されるわけではなく適宜変更することができる。
【００６１】
駆動部２００ｂは、発光部２００ａに電流を印加する。駆動部２００ｂは、駆動回路を有したものとすることができる。発光部２００ａが複数の有機電界発光素子を有する場合には、すべての有機電界発光素子を１つの駆動部２００ｂで駆動することとしても良いし、１つの有機電界発光素子を１つの駆動部で駆動することとしても良い。
【００６２】
例えば、発光装置２００が表示装置である場合には、駆動部２００ｂは、有機電界発光素子毎に電流を印加するものとすることができる。  
また、例えば、発光装置２００が照明装置である場合には、駆動部２００ｂは、すべての有機電界発光素子に電流を印加するものとすることができる。  
なお、駆動部２００ａによる駆動の形態は、例示をしたものに限定されるわけではなく、発光装置２００の用途などに応じて適宜変更することができる。
【００６３】
制御部２００ｃは、駆動部２００ｂの駆動を制御する。制御部２００ｃは、例えば、駆動部２００ｂを制御する制御回路を有したものとすることができる。  
なお、前述した有機電界発光素子以外の要素には、既知の技術を適用することができる。そのため、発光部２００ａ、駆動部２００ｂ、制御部２００ｃに関する詳細な説明は省略する。
【００６４】
有機電界発光素子１００、１０１、１０２を用いた発光装置２００は、輝度が高い。
【００６５】
以上、具体例を参照しつつ、本発明の実施の形態について説明した。しかし、本発明の実施形態は、これらの具体例に限定されるものではない。各要素の具体的な構成に関しては、当業者が公知の範囲から適宜選択することにより本発明を同様に実施し、同様の効果を得ることができる限り、本発明の範囲に包含される。  
また、各具体例のいずれか２つ以上の要素を技術的に可能な範囲で組み合わせたものも、本発明の要旨を包含する限り本発明の範囲に含まれる。
【００６６】
その他、本発明の実施の形態として上述した導光体及び面光源を基にして、当業者が適宜設計変更して実施し得る全ての導光体及び面光源も、本発明の要旨を包含する限り、本発明の範囲に属する。
【００６７】
その他、本発明の思想の範疇において、当業者であれば、各種の変更例及び修正例に想到し得るものであり、それら変更例及び修正例についても本発明の範囲に属するものと了解される。
【符号の説明】
【００６８】
１０…第１電極、２０…第２電極、３０…中間層、３１…第１機能層、３２…発光層、３３…第２機能層、４１…第１層、４２…第２層、６０…基板、１００…有機電界発光素子、１０１…有機電界発光素子、１０２…有機電界発光素子、１１０…有機電界発光素子
【図１】
2014086497.tif 000003
【図２】
2014086497.tif 000004
【図３】
2014086497.tif 000005
【図４】
2014086497.tif 000006
【図５】
2014086497.tif 000007
【図６】
2014086497.tif 000008
【図７】
2014086497.tif 000009
【図８】
2014086497.tif 000010